СМОЛА ДЛЯ ПОЛИОЛЕФИНОВЫХ НАПОРНЫХ ТРУБ

3
3
1. Высокопрочная смола, содержащая бимодальный, с высокой молекулярной массой и высокой плотностью полимер на основе полиэтилена, имеющего плотность, составляющую от 0,947 до 0,952 г/см; и маточную смесь, содержащую полимерный носитель и технический углерод, указанную маточную смесь, имеющую плотность, составляющую от 1,1 до 1,4 г/см, и указанный технический углерод имеющий размер частиц, составляющий менее 55 нм; где указанная высокопрочная смола имеет минимальную требуемую прочность (MRS), составляющую, по меньшей мере, 11,2 МПа.
2. Высокопрочная смола по п.1, отличающаяся тем, что указанная маточная смесь содержит 55-65 мас.% полимерного носителя и 35-45 мас.% технического углерода.
3. Высокопрочная смола по п.1, отличающаяся тем, что указанный полимерный носитель представляет собой полиэтилен или полиэтилен высокой плотности.
3
4. Высокопрочная смола по п.1, отличающаяся тем, что указанный базовый полимер имеет плотность, составляющую от 0,9490 до 0,9520 г/см.
5. Высокопрочная смола по п.1, отличающаяся тем, что конечная концентрация указанной маточной смеси в указанной высокопрочной смоле составляет от 4,5 до 6,5 мас.%.
3
3
6. Высокопрочная смола по п. 1, отличающаяся тем, что указанный базовый полимер имеет плотность, составляющую 0,949 г/см, указанная маточная смесь имеет плотность, составляющую 1,19 г/см, указанный технический углерод имеет размер частиц менее чем 25 нм, а указанная маточная смесь имеет 40% углеродной нагрузки.
3
3
7. Высокопрочная смола по п. 1, отличающаяся тем, что указанный базовый полимер имеет плотность, составляющую 0,949 г/см, указанная маточная смесь имеет плотность, составляющую 1,12 г/см, указанный технический углерод имеет размер частиц менее чем 25 нм, а указанная маточная смесь имеет 40% углеродной нагрузки.
3
3
8. Способ включающий экструдирование бимодального с высокой молекулярной массой и высокой плотностью полимера на основе полиэтилена, имеющего плотность, составляющую от 0,947 до 0,952 г/см, в присутствии маточной смеси, содержащей полимерный носитель и технический углерод, причем указанная маточная смесь имеет плотность, составляющую от 1,1 до 1,4 г/см, а указанный технический углерод имеет размер частиц менее чем 55 нм; формирование напорной трубы, имеющей минимально требуемую прочность на разрыв (MRS), составляющую 11,2 МПа.
9. Способ по п. 8, отличающийся тем, что указанная маточная смесь содержит 55-65 мас.% полимерного носителя и 35-45 мас.% технического углерода.
3
10. Способ по п. 8, отличающийся тем, что указанный базовый полимер имеет плотность, составляющую примерно 0,949 г/см.
3
11. Способ по п. 8, отличающийся тем, что указанный базовый полимер имеет плотность, составляющую 0,949 г/см, указанная маточная смесь имеет плотность, составляющую 1,19 г/см3, указанный технический углерод имеет размер частиц менее чем 25 нм, а указанная маточная смесь имеет 40% углеродной нагрузки.
3
3
12. Способ по п. 8, отличающийся тем, отличающаяся тем, что указанный базовый полимер имеет плотность, составляющую 0,949 г/см, указанная маточная смесь имеет плотность, составляющую 1,12 г/см, указанный технический углерод имеет размер частиц менее чем 25 нм, а указанная маточная смесь имеет 40% углеродной нагрузки.
13. Напорная труба с минимально требуемой прочностью на разрыв (MRS), составляющей 11,2 МПа, изготовленная способом, включающим
3
3
экструдирование бимодального, с высокой молекулярной массой и высокой плотностью полимера на основе полиэтилена, имеющего плотность, составляющую от 0,947 до 0,952 г/см, в присутствии маточной смеси, содержащей полимерный носитель и технический углерод, причем указанная маточная смесь имеет плотность, составляющую от 1,1 до 1,4 г/см, а указанный технический углерод имеет размер частиц менее чем 55 нм; иформирование напорной трубы.
14. Способ по п. 13, отличающийся тем, что указанная маточная смесь содержит 55-65 мас.% полимерного носителя и 35-45 мас.% технического углерода.
3
15. Способ по п. 13, отличающийся тем, что указанный базовый полимер имеет плотность, составляющую примерно 0,949 г/см.
3
3
16. Способ по п. 13, отличающийся тем, что указанный базовый полимер имеет плотность, составляющую 0,949 г/см, указанная маточная смесь имеет плотность, составляющую 1,19 г/см, указанный технический углерод имеет размер частиц менее чем 25 нм, а указанная маточная смесь имеет 40% углеродной нагрузки.
3
3
17. Способ по п. 13, отличающийся тем, отличающаяся тем, что указанный базовый полимер имеет плотность, составляющую 0,949 г/см, указанная маточная смесь имеет плотность, составляющую 1,12 г/см, указанный технический углерод имеет размер частиц менее чем 25 нм, а указанная маточная смесь имеет 40% углеродной нагрузки.